"成分Aとして、25~97.7重量の、式Iのジアルキルホスフィン酸塩及び/または式IIのジホスフィン酸塩及び/またはこれらのポリマー;[式中、R1、R2は、同一かまたは異なり、線状もしくは分枝状のC1~C6アルキルを意味し、R3は、線状もしくは分枝状のC1~C10アルキレン、C6~C10アリーレン、C7~C20アルキルアリーレン、またはC7~C20アリールアルキレンを意味し;Mは、Mg、Ca、Al、Sb、Sn、Ge、Ti、Zn、Fe、Zr、Ce、Bi、Sr、Mn、Li、Na、K及び/またはプロトン化された窒素塩基を意味し;mは、1~4を意味し;nは、1~4を意味し;xは、1~4を意味する]成分Bとして、2~45重量の、一般式IIIのモノアルキルホスフィン酸塩;[式中、R4は、線状もしくは分枝状のC1~C6アルキルを意味し;Mは、Mg、Ca、Al、Sb、Sn、Ge、Ti、Zn、Fe、Zr、Ce、Bi、Sr、Mn、Li、Na、K及び/またはプロトン化された窒素塩基を意味する]成分Cとして、0.3~30重量の、窒素含有相乗剤またはリン/窒素難燃剤;成分Dとして、0~10重量の、亜鉛塩または塩基性もしくは両性の酸化物、水酸化物、炭酸塩、ケイ酸塩、ホウ酸塩、スズ酸塩、混合酸化物-水酸化物、酸化物-水酸化物-炭酸塩、水酸化物-ケイ酸塩または水酸化物-ホウ酸塩、あるいはこれらの物質の混合物;成分Eとして、0~3重量の、ホスホナイト類またはホスホナイト類とホスフィット類との混合物、及び成分Fとして、0~3重量の、典型的にはC14~C40の鎖長を有する、長鎖脂肪族カルボン酸脂肪酸のエステルまたは塩、を含み、この際、前記成分の合計は常に100重量である、熱可塑性及び熱硬化性ポリマーのための難燃剤-安定化剤の組み合わせ。R1、R2が、同一かまたは異なり、メチル、エチル、n-プロピル、iso-プロピル、n-ブチル、tert.-ブチル、n-ペンチル及び/またはフェニルを意味することを特徴とする、請求項1に記載の難燃剤-安定化剤の組み合わせ。R3が、メチレン、エチレン、n-プロピレン、iso-プロピレン、n-ブチレン、tert.-ブチレン、n-ペンチレン、n-オクチレンまたはn-ドデシレン;フェニレンまたはナフチレン;メチル-フェニレン、エチル-フェニレン、tert.-ブチルフェニレン、メチル-ナフチレン、エチル-ナフチレンまたはtert.-ブチルナフチレン;フェニル-メチレン、フェニル-エチレン、フェニル-プロピレンまたはフェニル-ブチレンを意味する、請求項1または2に記載の難燃剤-安定化剤の組み合わせ。25~97.4重量の成分A、2~35重量の成分B、0.3~27重量の成分C、0.1~7重量の成分D、0.1~3重量の成分E、及び0.1~3重量の成分F、を含むことを特徴とする、請求項1~3の一つまたはそれ以上に記載の難燃剤-安定化剤の組み合わせ。50~69.7重量の成分A、10~15重量の成分B、20~25重量の成分C、0.1~5重量の成分D、0.1~3重量の成分E、及び0.1~2重量の成分F、を含むことを特徴とする、請求項1~4の一つまたはそれ以上に記載の難燃剤-安定化剤の組み合わせ。成分Cが、メラミンの縮合生成物であるか、及び/またはメラミンとポリリン酸との反応生成物であるか、及び/またはメラミンの縮合生成物とポリリン酸との反応生成物であるか、あるいはこれらの混合物であることを特徴とする、請求項1~4の一つ又はそれ以上に記載の難燃剤-安定化剤の組み合わせ。成分Cが、メレム、メラム、メロン、ジメラミンピロホスフェート、メラミンポリホスフェート、メレムポリホスフェート、メラムポリホスフェート、メロンポリホスフェート及び/またはこれらの混合ポリ塩であることを特徴とする、請求項1~6の一つまたはそれ以上に記載の難燃剤-安定化剤の組み合わせ。成分Cが、式NH4yH3-yPO4もしくはNH4PO3z式中、yは1~3であり、そしてzは1~10,000であるの窒素含有ホスフェートであることを特徴とする、請求項1~5の一つまたはそれ以上に記載の難燃剤-安定化剤の組み合わせ。成分Cが、リン酸水素アンモニウム、リン酸二水素アンモニウム及び/またはポリリン酸アンモニウムであることを特徴とする、請求項9に記載の難燃剤-安定化剤の組み合わせ。成分Cが、ベンゾグアナミン、トリスヒドロキシエチルイソシアヌレート、アラントイン、グリコールウリル、メラミン、メラミンシアヌレート、ジシアンジアミド及び/またはグアニジンであることを特徴とする、請求項1~5の一つまたはそれ以上に記載の難燃剤-安定化剤の組み合わせ。成分Dが、酸化マグネシウム、酸化カルシウム、酸化アルミニウム、酸化亜鉛、酸化マンガン、酸化スズ、水酸化アルミニウム、ベーマイト、ジヒドロタルサイト、ヒドロカルマイト、水酸化マグネシウム、水酸化カルシウム、水酸化亜鉛、酸化亜鉛水和物、水酸化マンガン、ホウ酸亜鉛、塩基性ケイ酸亜鉛、及び/またはスズ酸亜鉛であることを特徴とする、請求項1~10の一つまたはそれ以上に記載の難燃剤-安定化剤の組み合わせ。ホスホナイト類が、以下の一般構造IVのものであることを特徴とする、請求項1~11の一つまたはそれ以上に記載の難燃剤-安定化剤の組み合わせ。R-[POR12]mIV[式中、Rは、一価または多価の脂肪族、芳香族またはヘテロ芳香族有機残基であり、及びR1は、以下の構造Vの化合物であるか、または両方のR1が、以下の構造VIの橋掛け基を形成し、ここで、Aは、直接結合、O、S、C1-18-アルキレン線状もしくは分枝状、C1-18-アルキリデン線状もしくは分枝状を意味し、この際、R2は、互いに独立して、C1-12-アルキル線状もしくは分枝状、C1-12-アルコキシ、C5-12-シクロアルキルを意味し、及びnは、0~5を意味し、mは、1~4を意味する]成分Fが、炭素原子数14~40の長鎖脂肪酸のアルカリ金属塩、アルカリ土類金属塩、アルミニウム塩及び/または亜鉛塩であるか、及び/または炭素原子数14~40の長鎖脂肪酸と多価アルコール、例えばエチレングリコール、グリセリン、トリメチロールプロパン及び/またはペンタエリトリトールとの反応生成物であることを特徴とする、請求項1~12の一つまたはそれ以上に記載の難燃剤-安定化剤の組み合わせ。請求項1~13の一つまたはそれ以上に記載の難燃剤-安定化剤の組み合わせを含む耐炎性プラスチック成形材料であって、プラスチックが、HI耐衝撃性ポリスチレン、ポリフェニレンエーテル、ポリアミド、ポリエステル、ポリカーボネートの種の熱可塑性ポリマー、及びABSアクリロニトリル-ブタジエン-スチレンまたはPC/ABSポリカーボネート/アクリロニトリル-ブタジエン-スチレンまたはPPE/HIPSポリフェニレンエーテル/耐衝撃性ポリスチレンプラスチックのタイプのブレンドまたはポリマーブレンドであることを特徴とする、前記防炎性プラスチック成形材料。プラスチック成形材料50~98重量、及び請求項1~13の一つまたはそれ以上に記載の難燃剤-安定化剤の組み合わせ2~50重量を含むことを特徴とする、請求項14に記載の防炎性プラスチック成形材料。請求項1~13の一つまたはそれ以上に記載の難燃剤-安定化剤の組み合わせを含むポリマー成形体、ポリマーフィルム、ポリマー糸及びポリマー繊維であって、ポリマーが、HI耐衝撃性ポリスチレン、ポリフェニレンエーテル、ポリアミド、ポリエステル、ポリカーボネート、及びABSアクリロニトリル-ブタジエン-スチレンまたはPC/ABSポリカーボネート/アクリロニトリル-ブタジエン-スチレンのタイプのブレンドまたはポリマーブレンド、ポリアミド、ポリエステル及び/またはABSであること、及びポリマー成形体、ポリマーフィルム、ポリマー糸及び/またはポリマー繊維50~98重量、及び請求項1~13の一つまたはそれ以上に記載の難燃剤-安定化剤の組み合わせ2~50重量を含むことを特徴とする、前記ポリマー成形体、ポリマーフィルム、ポリマー糸及びポリマー繊維。それ故、非燃焼性の他にポリマーに対して安定化作用をも及ぼし、金型付着物を生じさせず、かつポリマーからの侵出物を発生させない、ポリマー用の難燃剤の組み合わせを提供することが本発明の課題であった。上記の課題は、ジアルキルホスフィン酸の塩成分Aと、モノアルキルホスフィン酸の塩成分B及び窒素含有相乗剤またはリン-窒素難燃剤成分Cとの混合物の使用によって解決される。更に、本発明の混合物は、成分D安定化剤として、亜鉛塩、塩基性または両性の酸化物、水酸化物、炭酸塩、ケイ酸塩、ホウ酸塩、スズ酸酸、混合酸化物-水酸化物、酸化物-水酸化物-炭酸塩、水酸化物-ケイ酸塩または水酸化物-ホウ酸塩、及び/またはこれらの物質の混合物を、並びに成分Eとして、ホスホナイト類またはホスホナイト類/ホスフィット類混合物を、及び成分Fとして、典型的にはC14~C40の鎖長を含む、長鎖脂肪族カルボン酸脂肪酸のエステルまたは塩を含んでもよい。それ故、本発明の対象は、成分Aとして、25~97.7重量の、次式Iのジアルキルホスフィン酸塩及び/または次式IIのジホスフィン酸塩、及び/またはこれらのポリマー、[式中、R1、R2は、同一かまたは異なり、線状もしくは分枝状C1~C6アルキルを意味し;R3は、線状もしくは分枝状C1~C10アルキレン、C6~C10アリーレン、C7~C20アルキルアリーレンまたはC7~C20アリールアルキレンを意味し;Mは、Mg、Ca、Al、Sb、Sn、Ge、Ti、Zn、Fe、Zr、Ce、Bi、Sr、Mn、Li、Na、K及び/またはプロトン化された窒素塩基を意味し;mは、1~4を意味し;nは、1~4を意味し;xは、1~4を意味する]成分Bとして、2~45重量の、以下の一般式IIIのモノアルキルホスフィン酸塩、[式中、R4は、線状または分枝状C1~C6アルキルを意味し;Mは、Mg、Ca、Al、Sb、Sn、Ge、Ti、Zn、Fe、Zr、Ce、Bi、Sr、Mn、Li、Na、K及び/またはプロトン化された窒素塩基を意味する]成分Cとして、0.3~30重量の、窒素含有相乗剤またはリン/窒素難燃剤、成分Dとして、0~10重量の、亜鉛塩または塩基性もしくは両性酸化物、水酸化物、炭酸塩、ケイ酸塩、ホウ酸塩、スズ酸塩、混合酸化物-水酸化物、酸化物-水酸化物-炭酸塩、水酸化物-ケイ酸塩または水酸化物-ホウ酸塩、あるいはこれらの物質の混合物、成分Eとして、0~3重量の、ホスホナイト類、またはホスホナイト類とホスフィット類との混合物、及び成分Fとして、0~3重量の、典型的にはC14~C40の鎖長を有する、長鎖脂肪族カルボン酸脂肪酸のエステルまたは塩、を含み、この際、上記成分の合計は常に100重量である、熱可塑性及び熱硬化性ポリマー用の難燃剤-安定化剤の組み合わせである。驚くべきことに、ジアルキルホスフィン酸の塩と窒素相乗剤、例えばメラミンポリホスフェート、及び安定化剤、例えばホウ酸亜鉛及びベーマイトの本発明による組み合わせが、モノアルキルホスフィン酸の特定の塩を添加した場合に、ポリマーに配合する時に明らかに向上した安定性を有することが見出された。ポリマーの分解は阻止されるかまたは強く低減され、そして金型付着物及び浸出物は観察されない。加えて、本発明の組み合わせは、溶融物の加工時のプラスチックの着色を減少させ、そしてより小さな分子量を有する単位へのプラスチックの分解を抑制する。特に好ましくは、R1、R2は、同一かまたは異なり、そしてメチル、エチル、n-プロピル、iso-プロピル、n-ブチル、tert.-ブチル、n-ペンチルを意味する。好ましくは、R3は、メチレン、エチレン、n-プロピレン、iso-プロピレン、n-ブチレン、tert.-ブチレン、n-ペンチレン、n-オクチレンまたはn-ドデシレン;フェニレンまたはナフチレンを意味する。好ましくは、本発明の難燃剤-安定化剤の組み合わせは、25~97.4重量の成分A、2~35重量の成分B、0.3~27重量の成分C、0.1~7重量の成分D、0.1~3重量の成分E及び0.1~3重量の成分F、を含む。特に好ましくは、本発明の難燃剤-安定化剤の組み合わせは、50~69.7重量の成分A、10~15重量の成分B、20~25重量の成分C、0.1~5重量の成分D、0.1~3重量の成分E及び0.1~2重量の成分F、を含む。好ましくは、成分Cは、メラミンの縮合生成物、及び/またはメラミンとリン酸との反応生成物、及び/またはメラミンの縮合生成物とポリリン酸との反応生成物、あるいはこれらの混合物である。好ましくは、成分Cは、メラム、メレム、メロン、ジメラミンピロホスフェート、メラミンポリホスフェート、メラムポリホスフェート、メロンポリホスフェート、及びメレムポリホスフェート、またはこれらの混合ポリ塩である。好ましくは、リン/窒素難燃剤成分Cは、式NH4yH3-yPO4またはNH4PO3z式中、yは1~3であり、zは1~10,000であるの窒素含有ホスフェートでもある。好ましくは、これは、リン酸水素アンモニウム、リン酸二水素アンモニウム、及び/またはポリリン酸アンモニウムである。好ましくは、窒素含有相乗剤成分Cは、ベンゾグアナミン、トリスヒドロキシエチルイソシアヌレート、アラントイン、グリコールウリル、メラミン、メラミンシアヌレート、ジシアンジアミド及び/またはグアニジンである。好ましくは、成分Dは、酸化マグネシウム、酸化カルシウム、酸化アルミニウム、酸化亜鉛、酸化マンガン、酸化スズ、水酸化アルミニウム、ベーマイト、ジヒドロタルサイト、ヒドロカルマイト、水酸化マグネシウム、水酸化カルシウム、水酸化亜鉛、酸化亜鉛水和物、水酸化マグネシウム、ホウ酸亜鉛、塩基性ケイ酸亜鉛及び/またはスズ酸亜鉛である。好ましくは、ホスホナイト類成分Eは、以下の一般構造式のものである。R-[POR12]mIV[式中、Rは、一価または多価の脂肪族、芳香族またはヘテロ芳香族有機基であり、そしてR1は、以下の構造Vの化合物であるか、または二つのR1基が、以下の構造VIの橋掛け基を形成し、式中、Aは、直接結合、O、S、C1-18アルキレン線状もしくは分枝状、C1-18アルキリデン線状または分枝状を意味し、R2は、互いに独立して、C1-12アルキル線状もしくは分枝状、C1-12アルコキシ、C5-12シクロアルキルを意味し、そしてnは、0~5を意味し、mは、1~4を意味する]好ましくは、成分Fは、炭素原子数14~40の長鎖脂肪酸のアルカリ金属塩、アルカリ土類金属塩、アルミニウム塩及び/または亜鉛塩、及び/または炭素原子数14~40の長鎖脂肪酸と多価アルコール、例えばエチレングリコール、グリセリン、トリメチロールプロパン及び/またはペンタエリトリトールとの反応生成物である。更に本発明は、請求項1~13の一つまたはそれ以上に記載の難燃剤-安定化剤の組み合わせを含む防炎性プラスチック成形材料であって、前記プラスチックが、HI耐衝撃性ポリスチレン、ポリフェニレンエーテル、ポリアミド、ポリエステル、ポリカーボネートの種の熱可塑性ポリマー、あるいはABSアクリロニトリル-ブタジエン-スチレンまたはPC/ABSポリカーボネート/アクリロニトリル-ブタジエン-スチレンまたはPPE/HIPSポリフェニレンエーテル/ポリスチレン-HIプラスチックの種のブレンドまたはポリマーブレンドであることを特徴とする、前記成形材料にも関する。好ましくは、該防炎性プラスチック成形材料は、プラスチック成形材料50~98重量、及び請求項1~13の一つまたはそれ以上に記載の難燃剤-安定化剤の組み合わせ2~50重量を含む。最後に、本発明は更に、請求項1~13の一つまたはそれ以上に記載の難燃剤-安定化剤の組み合わせを含む、ポリマー成形体、ポリマーフィルム、ポリマー糸及びポリマー繊維であって、ポリマーが、HI耐衝撃性ポリスチレン、ポリフェニレンエーテル、ポリアミド、ポリエステル、ポリカーボネート、及びABSアクリロニトリル-ブタジエン-スチレンまたはPC/ABSポリカーボネート/アクリロニトリル-ブタジエン-スチレンの種のブレンドもしくはポリマーブレンド、ポリアミド、ポリエステル及び/またはABSであり、かつポリマー成形体、ポリマーフィルム、ポリマー糸及び/またはポリマー繊維50~98重量、及び請求項1~13の一つまたはそれ以上に記載の難燃剤-安定化剤の組み合わせ2~50重量を含むことを特徴とする、前記ポリマー成形体、ポリマーフィルム、ポリマー糸及びポリマー繊維にも関する。好ましくは、Mはカルシウム、アルミニウムまたは亜鉛を意味する。プロトン化された窒素塩基とは、好ましくは、アンモニア、メラミン及びトリエタノールアミンのプロトン化された塩基、特にNH4を意味する。適当なホスフィネートは、PCT/WO97/39053特許文献12に記載されている。この特許文献の内容は本明細書中に掲載されたものとする。特に好ましいホスフィネートは、ホスフィン酸アルミニウム、ホスフィン酸カルシウム及びホスフィン酸亜鉛である。上記のホスフィネートと窒素含有化合物との相乗性の組み合わせも本発明の範囲内であるDE-A-19614424特許文献8、DE-A-19734437特許文献5及びDE-A-19737727特許文献6。好ましくは、窒素含有相乗剤は、次式VII~XIIのものまたはこれらの混合物、あるいはトリスヒドロキシエチルイソシアヌレートと芳香族ポリカルボン酸とのオリゴマー性エステルである。式中、R5~R7は、水素、C1-C8-アルキル、C5-C16-シクロアルキルまたはC5-C16-アルキルシクロアルキルこれらは場合によりヒドロキシ官能基またはC1-C4-ヒドロキシアルキル官能基で置換されている、C2-C8-アルケニル、C1-C8-アルコキシ、C1-C8-アシル、C1-C8-アシルオキシ、C6-C12-アリールまたはC6-C12-アリールアルキル、-OR8、及び-NR8R9並びにこれのN-脂環式もしくはN-芳香族のものを意味し、R8は、水素、C1-C8-アルキル、C5-C16-シクロアルキルまたはC5-C16-アルキルシクロアルキルこれらは場合によりヒドロキシ官能基またはC1-C4-ヒドロキシアルキル官能基により置換されている、C2-C8-アルケニル、C1-C8-アルコキシ、C1-C8-アシル、C1-C8-アシルオキシまたはC6-C12-アリールもしくはC6-C12-アリールアルキルを意味し、R9~R13は、R8と同じ基、並びに-O-R8を意味し、m及びnは、互いに独立して、1、2、3または4を意味し、Xは、トリアジン化合物IIIと付加物を形成することができる酸を意味する。適当な相乗剤は、中でも、カルボジイミド類、ホウ酸亜鉛、メラミンの縮合生成物WO-A-96/16948特許文献13、メラミンとリン酸もしくは縮合リン酸との反応生成物、または、メラミンの縮合生成物とリン酸もしくは縮合リン酸との反応生成物、並びに上記の物質の混合物WO-A-98/39306特許文献14でもある。成分Cとして特に好適なものはメラミンポリホスフェートである。成分A、B、C、D、E及びFの以下の組み合わせも本発明の範囲内である:ABC、ABD、ABE、ABF、ABCD、ABCE、ABCF、ABDE、ABDF、ABEF、ABCDE、ABCDF、ABCEF。成分A、B及びC、場合により並びにD、E及びFからなる本発明の組み合わせには添加剤を加えてもよく、このような添加剤には、例えば、酸化防止剤、UV吸収剤、光保護剤、金属失活剤、過酸化物破壊性化合物、ポリアミド安定化剤、塩基性共安定化剤、成核剤、フィラー、強化材、更に別の難燃剤、並びにその他の添加剤などがある。適当な酸化防止剤は、例えば、アルキル化されたモノフェノール類、例えば2,6-ジ-tert-ブチル-4-メチルフェノール;1,2-アルキルチオメチルフェノール、例えば2,4-ジ-オクチルチオメチル-6-tert-ブチルフェノール;ヒドロキノン類及びアルキル化されたヒドロキノン類、例えば2,6-ジ-tert-ブチル-4-メトキシフェノール;トコフェロール類、例えばα-トコフェロール、β-トコフェロール、γ-トコフェロール、δ-トコフェロール及びこれらの混合物ビタミンE;水素化されたチオジフェニルエーテル、例えば2,2’-チオ-ビス6-tert-ブチル-4-メチルフェノール、2,2’-チオ-ビス4-オクチルフェノール、4,4’-チオ-ビス-6-tert-ブチル-3-メチルフェノール、4,4’-チオ-ビス-6-tert-ブチル-2-メチルフェノール、4,4’-チオ-ビス-3,6-ジ-sec.-アミルフェノール、4,4’-ビス-2,6-ジ-メチル-4-ヒドロキシフェニル-ジスルフィック;アルキリデン-ビスフェノール類、例えば2,2’-メチレン-ビス-6-tert-ブチル-4-メチルフェノール;O-、N-及びS-ベンジル化合物、例えば3,5,3’,5’-テトラ-tert-ブチル-4,4’-ジヒドロキシジ-ベンジルエーテル;ヒドロキシベンジル化されたマロネート、例えばジオクタデシル-2,2-ビス-3,5-ジ-tert-ブチル-2-ヒドロキシベンジル-マロネート;ヒドロキシベンジル-芳香族類、例えば1,3,5-トリス-3,5-ジ-tert-ブチル-4-ヒドロキシベンジル-2,4,6-トリメチルベンゼン、1,4-ビス-3,5-ジ-tert-ブチル-4-ヒドロキシベンジル-2,3,5,6-テトラメチルベンゼン、2,4,6-トリス-3,5-ジ-tert-ブチル-4-ヒドロキシベンジル-フェノール;トリアジン化合物、例えば2,4-ビス-オクチルメルカプト-63,5-ジ-tert-ブチル-4-ヒドロキシアニリノ-1,3,5-トリアジン;ベンジルホスホネート類、例えばジメチル-2,5-ジ-tert-ブチル-4-ヒドロキシベンジルホスホネート;アシルアミノフェノール類、4-ヒドロキシラウリン酸アミド、4-ヒドロキシステアリン酸アニリド、N-3,5-ジ-tert-ブチル-4-ヒドロキシフェニル-カルバミン酸オクチルエステル;β-3.5-ジ-tert-ブチル-4-ヒドロキシフェニル-プロピオン酸と一価もしくは多価アルコールとのエステル;β-5-tert-ブチル-4-ヒドロキシ-3-メチルフェニル-プロピオン酸と一価もしくは多価アルコールとのエステル;β-3,5-ジシクロヘキシル-4-ヒドロキシフェニル-プロピオン酸と一価もしくは多価アルコールとのエステル;3,5-ジ-tert-ブチル-4-ヒドロキシフェニル酢酸と一価もしくは多価アルコールとのエステル;β-3,5-ジ-tert-ブチル-4-ヒドロキシフェニル-プロピオン酸のアミド、例えばN,N’-ビス-3,5-ジ-tert-ブチル4-ヒドロキシフェニルプロピオニル-ヘキサメチレンジアミン、N,N’-ビス-3,5-ジ-tert-ブチル-4-ヒドロキシフェニルプロピオニル-トリメチレンジアミン、N,N’-ビス-3,5-ジ-tert-ブチル-4-ヒドロキシフェニルプロピオニル-ヒドラジンである。適当なUV吸収剤及び光保護剤は、例えば2-2’-ヒドロキシ-フェニル-ベンゾトリアゾール類、例えば2-2’-ヒドロキシ-5’-メチルフェニル-ベンゾトリアゾール;2-ヒドロキシベンゾフェノン類、例えば4-ヒドロキシ、4-メトキシ、4-オクトキシ、4-デシルオキシ-、4-ドデシルオキシ-、4-ベンジルオキシ-、4,2’,4-トリヒドロキシ-、2’-ヒドロキシ-4,4’-ジメトキシ-誘導体;場合により置換された安息香酸のエステル、例えば4-tert-ブチル-フェニルサリチレート、フェニルサリチレート、オクチルフェニル-サリチレート、ジベンゾイルレゾルシン、ビス-4-tert-ブチルベンゾイル-レゾルシン、ベンゾイルレゾルシン、3,5-ジ-tert-ブチル-4-ヒドロキシ安息香酸-2,4-ジ-tert-ブチルフェニルエステル、3,5-ジ-tert-ブチル-4-ヒドロキシ安息香酸ヘキサデシルエステル、3,5-ジ-tert-ブチル-4-ヒドロキシ安息香酸-オクタデシルエステル、3,5-ジ-tert-ブチル-4-ヒドロキシ安息香酸-2-メチル-4,6-ジ-tert-ブチルフェニルエステル;アクリレート類、例えばα-シアン-β,β-ジフェニルアクリル酸-エチルエステルもしくは-イソオクチルエステル、α-カルボメトキシ-ケイ皮酸メチルエステル、α-シアノ-β-メチル-p-メトキシ-ケイ皮酸メチル-エステルもしくは-ブチルエステル、α-カルボメトキシ-p-メトキシ-ケイ皮酸メチルエステル、N-β-カルボ-メトキシ-β-シアノビニル-2-メチル-インドリンである。更に、ニッケル化合物、例えば2,2’-チオ-ビス-[41,1,3,3-テトラメチルブチルフェノール]のニッケル錯体、例えば、場合により追加の配位子、例えばn-ブチルアミン、トリエタノールアミンもしくはN-シクロヘキシル-ジエタノールアミンを有する1:1-もしくは1:2-錯体、ニッケルジブチルジチオカルバメート、4-ヒドロキシ-3,5-ジ-tert-ブチルベンジルホスホン酸-モノアルキルエステルのニッケル塩、例えばメチルエチルもしくはエチルエステルのこのようなニッケル塩、ケトキシム類のニッケル錯体、例えば2-ヒドロキシ-4-メチル-フェニル-ウンデシルケトキシムのニッケル錯体、場合により追加の配位子を有する、1-フェニル-4-ラウロイル-5-ヒドロキシ-ピラゾールのニッケル錯体;立体障害性アミン、例えばビス-2,2,6,6-テトラメチル-ピペリジル-セバケート;シュウ酸ジアミド、例えば4,4’-ジ-オクチルオキシ-オキサニリド;2-2-ヒドロキシフェニル-1,3,5-トリアジン類、例えば2,4,6-トリス2-ヒドロキシ-4-オクチルオキシフェニル-1,3,5-トリアジン。適当な金属失活剤は、例えばN,N’-ジフェニルシュウ酸ジアミド、N-サリチラール-N’-サリチロイルヒドラジン、N,N’-ビス-サリチロイル-ヒドラジン、N,N’-ビス-3,5-ジ-tert-ブチル-4-ヒドロキシフェニルプロピオニル-ヒドラジン、3-サリチロイルアミノ-1,2,4-トリアゾール、ビス-ベンジリデン-シュウ酸ジヒドラジド、オキサニリド、イソフタル酸-ジヒドラジド、セバシン酸-ビス-フェニルヒドラジド、N,N’-ジアセチル-アジピン酸-ジヒドラジド、N,N’-ビス-サリチロイル-シュウ酸-ジヒドラジド、N,N’-ビス-サリチロイル-チオプロピオン酸-ジヒドラジドである。適当な過酸化物破壊性化合物は、例えば、β-チオジプロピオン酸のエステル、例えばラウリル-、ステアリル-、ミリスチル-またはトリデシルエステル、メルカプト-ベンズイミダゾール、2-メルカプトベンズイミダゾールの亜鉛塩、亜鉛-ジブチル-ジチオカルバメート、ジオクタデシルジスルフィド、ペンタエリトリトール-テトラキス-β-ドデシルメルカプト-プロピオネートである。適当なポリアミド安定化剤は、例えば、ヨウ化物及び/またはリン化合物と組み合わせた銅塩、及び二価のマンガンの塩である。適当な塩基性共安定化剤は、メラミン、ポリビニルピロリドン、ジシアンジアミド、トリアリルシアヌレート、尿素誘導体、ヒドラジン誘導体、アミン類、ポリアミド、ポリウレタン、高級脂肪酸のアルカリ金属塩及びアルカリ土類金属塩、例えばステアリン酸カルシウム、ステアリン酸亜鉛、ベヘン酸マグネシウム、ステアリン酸マグネシウム、リシノール酸ナトリウム、パルミチン酸カリウム、アンチモンカテコレートまたはスズカテコレートである。適当な成核剤は、例えば4-tert-ブチル安息香酸、アジピン酸及びジフェニル酢酸である。フィラー及び強化材には、例えば炭酸カルシウム、ケイ酸塩、ガラス繊維、アスベスト、タルク、カオリン、マイカ、硫酸バリウム、金属酸化物及び水酸化物、カーボンブラック、グラファイト及び他のものが挙げられる。更に別の難燃剤としては、例えばアリールホスフェート類、ホスホネート類、次亜リン酸の塩、並びに赤リンなどが適している。その他の添加剤には、例えば可塑剤、膨張グラファイト、潤滑剤、乳化剤、顔料、蛍光増白剤、難燃剤、帯電防止剤、発泡剤などが挙げられる。これらの追加の添加剤は、難燃剤の添加の前に、それと一緒またはその後にポリマーに加えることができる。この際、これらの添加剤並びに難燃剤の計量添加は、固形物として、溶液または溶融物状態で、並びに固形もしくは液状の混合物として、あるいはマスターバッチ/濃厚物の形で行うことができる。金属酸化物は、好ましくは、酸化マグネシウム、酸化カルシウム、酸化アルミニウム、酸化亜鉛、酸化マンガン及び/または酸化スズである。水酸化物は、好ましくは、水酸化アルミニウム、ベーマイト、水酸化マグネシウム、ヒドロタルサイト、ヒドロカルマイト、水酸化カルシウム、水酸化亜鉛、酸化亜鉛水和物及び/または水酸化マンガンである。成分Dは、好ましくは、ホウ酸亜鉛、塩基性ケイ酸亜鉛、スズ酸亜鉛、ジヒドロタルサイト及び/またはベーマイトである。好ましくは、ホスホナイト類において、次の基は以下の意味を有する。R:C4-18-アルキル線状もしくは分枝状、C4-18-アルキレン線状もしくは分枝状、C5-12-シクロアルキル、C5-12-シクロアルキレン、C6-24-アリールもしくはC6-24-ヘテロアリール、C6-24-アリーレンもしくはC6-24-ヘテロアリーレン、これらは更に置換されいてもよい;R1:構造VまたはVIの化合物、ここでR2:互いに独立してC1-8-アルキル線状もしくは分枝状、C1-8-アルコキシ、シクロヘキシル;A:直接結合、O、C1-8-アルキレン線状もしくは分枝状、C1-8-アルキリデン線状もしくは分枝状、及びn:0~3;m:1~3。特に好ましくは、ホスホナイト類において、次の基は以下の意味を有する。R:シクロヘキシル、フェニル、フェニレン、ビフェニル及びビフェニレン;R1:構造VまたはVIの化合物、ここでR2:互いに独立して、C1-8-アルキル線状もしくは分枝状、C1-8-アルコキシ、シクロヘキシル;A:直接結合、O、C1-6-アルキリデン線状もしくは分枝状、及びn:1~3m:1または2。更に、次式XIIIのホスフィット類と組み合わせた請求項に記載の化合物の混合物も特許請求される。POR13XIII式中、R1は上記の意味を有する。特に好ましいものは、上記の記載に基づいて、芳香族類またはヘテロ芳香族類、例えばベンゼン、ビフェニルまたはジフェニルエーテルとリン三ハロゲン化物、好ましくは三塩化リンとを、フリーデル-クラフツ触媒、例えば塩化アルミニウム、塩化亜鉛、塩化鉄などの存在下にフリーデル-クラフツ反応に付し、次いで構造V及びVIの基礎となるフェノール類と反応させることによって製造される化合物である。この際、上記の反応シーケンスに従い、過剰のリン三ハロゲン化物と上記のフェノール類とから生じるホスフィット類との混合物も明らかに包含される。これらの化合物群の中で、以下の構造XIV及びXVが好ましい。この際、nは0または1であることができ、そしてこれらの混合物は、任意に更に、化合物XVIまたはXVIIの部分を含むことができる。成分Fとして適したものは、典型的にはC14~C40の鎖長を有する、長鎖脂肪族カルボン酸脂肪酸のエステルまたは塩である。前記エステルは、上記のカルボン酸と慣用の多価アルコール、例えばエチレングリコール、グリセリン、トリメチロールプロパンもしくはペンタエリトリトールとの反応生成物である。上記のカルボン酸の塩としては、中でも、アルカリ金属塩もしくはアルカリ土類金属塩あるいはアルミニウム塩及び亜鉛塩が挙げられる。好ましくは、成分Fは、ステアリン酸のエステルまたは塩、例えばグリセリンモノステアレートまたはステアリン酸カルシウムである。好ましくは、成分Fは、モンタンワックス酸とエチレングリコールとの反応生成物である。好ましくは、前記反応生成物は、エチレングリコール-モノ-モンタン酸エステル、エチレングリコール-ジモンタンワックス酸エステル、モンタンワックス酸及びエチレングリコールを含む混合物である。好ましくは、成分Fは、モンタンワックス酸とカルシウム塩との反応生成物である。特に好ましくは、前記反応生成物は、1,3-ブタンジオール-モノ-モンタンワックス酸エステル、1,3-ブタンジオール-ジ-モンタンワックス酸エステル、モンタンワックス酸、1,3-ブタンジオール、モンタン酸カルシウム及びカルシウム塩を含む混合物である。該難燃剤-安定化剤の組み合わせ中の成分A、B及びCの量比は、本質的に意図される使用分野に依存し、そして広い範囲で変えることができる。使用分野に応じて、該難燃剤-安定化剤の組み合わせは、成分Aを50~94重量、成分Bを3~25重量、及び成分Cを3~25重量含む。成分D、E及びFは、互いに独立して、0~10重量または0~3重量で加えられる。該難燃剤-安定化剤の組み合わせは、成分Aを50~80重量、成分Bを5~15重量、成分Cを15~25重量、成分Dを0~5重量、成分Eを0~2重量、及び成分Fを0~2重量含むこともできる。該難燃剤-安定化剤の組み合わせは、場合によっては、成分Aを50~70重量、成分Bを10~15重量、及び成分Cを20~25重量、成分Dを0~5重量、成分Eを0~1重量、及び成分Fを0~1重量含むことができる。成分Aを50~70重量、成分Bを10~15重量及び成分Cを20~25重量、成分Dを2~5重量及び成分Eを0~1重量、成分Fを0~1重量含む組み合わせも適切である。同様に、成分Aを50~70重量、成分Bを10~15重量及び成分Cを20~25重量、成分Dを2~5重量、成分Eを0.5~1重量、及び成分Fを0~1重量含む組み合わせ。加えて、成分Aを50~70重量、成分Bを10~15重量、成分Cを20~25重量、成分Dを2~5重量、成分Eを0.5~1重量、及び成分Fを0.5~1重量含む組み合わせ。更に本発明は、本発明の難燃剤-安定化剤の組み合わせを含む、防炎性プラスチック成形材料にも関する。好ましくは、プラスチックは、HI耐衝撃性ポリスチレン、ポリフェニレンエーテル、ポリアミド、ポリエステル、ポリカーボネートの種の熱可塑性ポリマー、及びABSアクリロニトリル-ブタジエン-スチレンまたはPC/ABSポリカーボネート/アクリロニトリル-ブタジエン-スチレンまたはPPE/HIPSポリフェニレンエーテル/耐衝撃性ポリスチレンプラスチックのタイプのブレンドまたはポリマーブレンドである。特に好ましくは、プラスチックはポリアミド、ポリエステル、及びPPE/HIPSブレンドである。好ましくは、ポリマーは、一方では末端ヒドロキシル基有するポリエーテル、ポリエステル及びポリブタジエン、及び他方では脂肪族または芳香族ポリイソシアネートから誘導されるポリウレタンである。好ましくは、ポリマーは、飽和もしくは不飽和ジカルボン酸と多価アルコールとのコポリエステル、並びに架橋剤としてのビニル化合物から誘導される、不飽和ポリエステル樹脂である。好ましくは、ポリマーは、置換されたアクリル酸エステル、例えばエポキシアクリレート、ウレタンアクリレートまたはポリエステルアクリレートから誘導される、架橋可能なアクリル樹脂である。好ましくは、ポリマーは、メラミン樹脂、尿素樹脂、シソシアネート、イソシアヌレート、ポリイソシアネート及び/またはエポキシド樹脂で架橋された、アルキド樹脂、ポリエステル樹脂及びアクリレート樹脂である。好ましくは、ポリマーは、脂肪族、環状脂肪族、ヘテロ環式または芳香族グリシジル化合物から誘導された架橋されたエポキシド樹脂、例えば慣用の硬化剤、例えば酸無水物もしくはアミン類を用いて、促進剤を使用してまたは使用せずに架橋された、ビスフェノール-A-ジグリシジルエーテル、ビスフェノール-F-ジグリシジルエーテルの製品である。好ましくは、該難燃剤-安定化剤の組み合わせは、プラスチック成形材料を基準にして2~50重量の総量でプラスチック成形材料に使用されるプラスチック成形材料50~98重量に相当。特に好ましくは、該難燃剤-安定化剤の組み合わせは、プラスチック成形材料を基準にして10~30重量の総量でプラスチック成形材料に使用されるプラスチック成形材料70~90重量に相当。最後に、本発明は、本発明の難燃剤-安定化剤の組み合わせを含むポリマー成形体、ポリマーフィルム、ポリマー糸及びポリマー繊維にも関する。該ポリマー成形体、ポリマーフィルム、ポリマー糸及びポリマー繊維は、HI耐衝撃性ポリスチレン、ポリフェニレンエーテル、ポリアミド、ポリエステル、ポリカーボネート、並びにABSアクリロニトリル-ブタジエン-スチレンまたはPC/ABSポリカーボネート/アクリロニトリル-ブタジエン-スチレンのタイプのブレンドまたはポリマーブレンド、ポリアミド、ポリエステル及び/またはABSを含むことを特徴とする。好ましくは、該ポリマー成形体、ポリマーフィルム、ポリマー糸及びポリマー繊維は、ポリマー含有量を基準にして本発明の難燃剤-安定化剤の組み合わせを2~50重量の総量で含むポリマー50~98重量に相当。特に好ましくは、該ポリマー成形体、ポリマーフィルム、ポリマー糸及びポリマー繊維は、ポリマー含有量を基準にして本発明の難燃剤-安定化剤の組み合わせを10~30重量の総量で含むポリマー70~90重量に相当。特別な態様の一つでは、該ポリマー成形体、ポリマーフィルム、ポリマー糸及びポリマー繊維は、成分Aを50~80重量、成分Bを20~50重量、成分Cを2~20重量、成分Dを0~3重量、成分Eを0~3重量、及び成分Fを0.1~3重量含む該難燃剤-安定化剤の組み合わせを2~30重量含む。上記の添加剤は、様々なプロセスステップにおいてプラスチックに導入することができる。例えば、ポリアミドまたはポリエステルの場合には、重合/重縮合の開始時に既にまたはその終了時に、あるいは次のコンパウンド化プロセスにおいて、添加剤をポリマー溶融物に混入することが可能である。更に、添加剤を後になって初めて加える加工プロセスもある。これは、特に、顔料-または添加剤マスターバッチの使用時に実施される。更にまた、特に粉末状の添加剤を、乾燥プロセスを経て場合により暖かいポリマー顆粒物上に、ドラムミキサーを使用して混合する手法もある。好ましくは、該難燃剤-安定化剤の組み合わせは、顆粒物、フレーク、細粒物Feinkorn、粉末及び/または微粒物Micronisatとして存在する。好ましくは、該難燃剤-安定化剤の組み合わせは、固形物の物理的混合物として、溶融物混合物として、圧密物として、押出物としてまたはマスターバッチの形で存在する。適当なポリエステルは、ジカルボン酸及びそれのエステルとジオールから及び/またはヒドロキシカルボン酸または対応するラクトン類から誘導される。特に好ましくは、テレフタル酸とエチレングリコール、プロパン-1,3-ジオール及びブタン-1,3-ジオールとが使用される。適当なポリエステルは、中でも、ポリエチレンテレフタレート、ポリブチレンテレフタレートCelanex登録商標2500、Celanex登録商標2002、Celanese社;Ultradur登録商標、BASF社、ポリ-1,4-ジメチロールシクロヘキサンテレフタレート、ポリヒドロキシベンゾエート、並びにヒドロキシ末端基を有するポリエーテルから誘導されるブロック-ポリエーテルエステル;更にポリカーボネートもしくはMBSで変性されたポリエステルである。本発明に従い製造された難燃性ポリエステル成形材料は、好ましくは、ポリエステル成形体に使用される。好ましいポリエステル成形体は、ジカルボン酸成分として主としてテレフタル酸及びジオール成分として主としてエチレングリコールを含む、糸、繊維、フィルム及び成形体である。好ましくは、該難燃性ポリエステルから製造される糸及び繊維中の生ずるリン含有率は、0.1~18重量、好ましくは0.5~15重量であり、フィルムの場合には0.2~15重量、好ましくは0.9~12重量である。適当なポリスチレン類は、ポリスチレン、ポリ-p-メチルスチレン及び/またはポリアルファ-メチルスチレンである。好ましくは、適当なポリスチレン類は、スチレンもしくはアルファ-メチルスチレンとジエン類もしくはアクリル誘導体とのコポリマー、例えばスチレン-ブタジエン、スチレン-アクリロニトリル、スチレン-アルキルメタクリレート、スチレン-ブタジエン-アルキルアクリレート及び-メタクリレート、スチレン-無水マレイン酸、スチレン-アクリロニトリル-メチルアクリレート;スチレンコポリマーと他のポリマー、例えばポリアクリレート、ジエンポリマーまたはエチレン-プロピレン-ジエンターポリマーとを含む高耐衝撃性の混合物;並びにスチレンのブロックコポリマー、例えばスチレン-ブタジエン-スチレン、スチレン-イソプレン-スチレン、スチレン-エチレン/ブチレン-スチレンまたはスチレン-エチレン/プロピレン-スチレンである。好ましくは、適当なポリスチレン類は、スチレンもしくはアルファ-メチルスチレンのグラフトコポリマー、例えばスチレングラフト-ポリブタジエン、スチレングラフト-ポリブタジエン/スチレンコポリマーまたはポリブタジエン/アクリロニトリルコポリマー、スチレン及びアクリロニトリルもしくはメタクリロニトリルグラフト-ポリブタジエン;スチレン、アクリロニトリル及びメチルメタクリレートグラフト-ポリブタジエン;スチレン及び無水マレイン酸グラフト-ポリブタジエン;スチレン、アクリロニトリル及び無水マレイン酸もしくはマレイン酸イミドグラフト-ポリブタジエン;スチレン及びマレイン酸イミドグラフト-ポリブタジエン、スチレン及びアルキルアクリレートもしくはアルキルメタクリレートグラフト-ポリブタジエン、スチレン及びアクリロニトリルグラフト-エチレン/プロピレン/ジエンターポリマー、スチレン及びアクリロニトリルグラフト-ポリアルキルアクリレートもしくはポリアルキルメタクリレート、スチレン及びアクリロニトリルグラフト-アクリレート/ブタジエンコポリマー、並びにこれらの混合物、例えばいわゆるABSポリマー、MBSポリマー、ASAポリマーまたはAESポリマーとして知られるものである。好ましくは、ポリマーは、ジアミン類とジカルボン酸類から及び/またはアミノカルボン酸または対応するラクタム類から誘導されるポリアミド及びコポリアミド、例えばポリアミド2.12、ポリアミド4、ポリアミド4.6、ポリアミド6、ポリアミド6.6、ポリアミド6.9、ポリアミド6.10、ポリアミド6.12、ポリアミド6.66、ポリアミド7.7、ポリアミド8.8、ポリアミド9.9、ポリアミド10.9、ポリアミド10.10、ポリアミド11、ポリアミド12などである。これらは、例えば、Nylon登録商標DuPont社、Ultramid登録商標BASF社、Akulon登録商標K122DSM社、登録商標Zytel7301DuPont社;Durethan登録商標B29Bayer社及びGrillamid登録商標EmsChemie社の商標名で知られている。m-キシレン、ジアミン及びアジピン酸を原料とする芳香族ポリアミド;ヘキサメチレンジアミと、イソ及び/またはテレフタル酸、場合により及び変性剤としてのエラストマーとから製造されるポリアミド、例えばポリ-2,4,4-トリメチルヘキサメチレン-テレフタルアミドもしくはポリ-m-フェニレンイソフタルアミド、上記のポリアミドとポリオレフィン、オレフィンコポリマー、アイオノマーまたは化学的に結合もしくはグラフトしたエラストマーとのブロックコポリマー、または上記のポリアミドとポリエーテル、例えばポリエチレングリコール、ポリプロピレングリコールもしくはポリテトラメチレングリコールとのブロックコポリマーも適している。更に、EPDMもしくはABSで変性されたポリアミドまたはコポリアミド、並びに加工中に縮合するポリアミドRIM-ポリアミドシステムもある。最後に本発明は、難燃性ポリマー成形体の製造方法であって、本発明の難燃性ポリマー成形材料を射出成形例えばAarburgAllrounderタイプの射出成形機及びプレス成形、発泡射出成形、ガス内圧射出成形Gasinnendruck-Spritzgiesen、ブロー成形、フィルムキャスティング、カレンダリング、ラミネーティングまたは高められた温度下でのコーティングによって難燃性ポリマー成形体に加工することを特徴とする前記方法に関する。好ましくは、熱硬化性ポリマーは、飽和もしくは不飽和ジカルボン酸またはそれの無水物と多価アルコールとのコポリエステル及び架橋剤としてビニル化合物から誘導される不飽和ポリエステル樹脂UP樹脂である。UP樹脂は、開始剤例えば過酸化物類及び促進剤を用いたラジカル重合によって硬化される。ポリエステル樹脂の製造のための好ましい不飽和ジカルボン酸及び誘導体は、マレイン酸無水物及びフマル酸である。好ましい飽和ジカルボン酸は、フタル酸、イソフタル酸、テレフタル酸、テトラヒドロフタル酸、アジピン酸である。好ましいジオールは、1,2プロパンジオール、エチレングリコール、ジエチレングリコール及びネオペンチルグリコール、ネオペンチルグリコール、エトキシル化もしくはプロポキシル化されたビスフェノールAである。架橋のための好ましいビニル化合物はスチレンである。好ましい硬化系は、過酸化物類及び金属共開始剤、例えばヒドロペルオキシド類及びオクタン酸コバルト及び/またはベンゾイルペルオキシド及び芳香族アミン類、及び/またはUV光及び光増感剤、例えばベンゾインエーテル類である。好ましいヒドロペルオキシド類は、ジ-tert.-ブチルペルオキシド、tert.-ブチルペルオクトエート、tert.-ブチルペルピバレート、tert.-ブチルペル-2-エチルヘキサノエート、tert.-ブチルペルマレイネート、tert.-ブチルペルイソブチレート、ベンゾイルペルオキシド、ジアセチルペルオキシド、スクシニルペルオキシド、p-クロロベンゾイルペルオキシド及びジシクロヘキシルペルオキシドカーボネートである。好ましくは、開始剤は、全てのコモノマーの質量に基づいて計算して0.1~20重量、好ましくは0.2~15重量の量で使用される。好ましい金属共開始剤は、コバルト化合物、マンガン化合物、鉄化合物、バナジウム化合物、ニッケル化合物または鉛化合物である。好ましくは、金属共開始剤は、全てのコモノマーの質量に基づいて計算して0.05~1重量の量で使用される。好ましい芳香族アミン類は、ジメチルアニリン、ジメチル-p-トルエン、ジエチルアニリン及びフェニルジエタノールアミンである。非燃焼性熱硬化性材料の製造のための一つの方法は、熱硬化性樹脂を、請求項1~13の少なくとも一つに記載の本発明による難燃剤-安定化剤の組み合わせ、場合により及び他の難燃剤、相乗剤、安定化剤、添加剤及びフィラーまたは強化材と混合し、そして生じた混合物を3~10barの圧力及び20~60°Cの温度で湿式プレス成形冷間プレスすることを特徴とする。非燃焼性熱硬化性材料の製造のための更に別の方法は、熱硬化性樹脂を、請求項1~13の少なくとも一つに記載の本発明の難燃剤-安定化剤の組み合わせ、場合により及び他の難燃剤、相乗剤、安定化剤、添加剤及びフィラーもしくは強化材と混合し、そして生じた混合物を3~10barの圧力及び80~150°Cの温度で湿式プレス成形熱間プレスすることを特徴とする。好ましくは、前記ポリマーは、脂肪族、環状脂肪族、ヘテロ環式もしくは芳香族グリシジル化合物から、例えばビスフェノール-A-ジグリシジルエーテル及びビスフェノール-F-ジ-グリシジルエーテルから誘導される、慣用の硬化剤及び/または促進剤で架橋された架橋エポキシド樹脂である。適当なグリシジル化合物は、ビスフェノール-A-ジグリシジルエステル、ビスフェノール-F-ジグリシジルエステル、フェノール-ホルムアルデヒド樹脂及びクレゾール-ホルムアルデヒド樹脂のポリグリシジルエステル、フタル酸、イソフタル酸及びテレフタル酸のポリグリシジルエステル、並びにトリメリット酸のポリグリシジルエステル、芳香族アミン及びヘテロ環式窒素塩基のN-グリシジル化合物、並びに多価脂肪族アルコールのジ-及びポリ-グリシジル化合物である。適当な硬化剤は、脂肪族、環状脂肪族、芳香族及びヘテロ環式アミン類またはポリアミン類、例えばエチレンジアミン、ジエチレントリアミン、トリエチレンテトラミン、プロパン-1,3-ジアミン、ヘキサメチレンジアミン、アミノエチルピペラジン、イソホロンジアミン、ポリアミドアミン、ジアミノジフェニルメタン、ジアミノジフェニルエーテル、ジアミノジフェノールスルホン、アニリン-ホルムアルデヒド樹脂、2,2,4-トリメチルヘキサン-1,6-ジアミン、m-キシリレンジアミン、ビス4-アミノシクロヘキシルメタン、2,2-ビス4-アミノシクロヘキシルプロパン、3-アミノメチル-3,55-トリメチルシクロヘキシルアミンイソホロンジアミン、ポリアミドアミン、シアングアニジン及びジシアンジアミド、同様に多塩基性酸またはそれの無水物、例えばフタル酸無水物、マレイン酸無水物、テトラヒドロフタル酸無水物、メチルテトラヒドロフタル酸無水物、ヘキサヒドロフタル酸無水物及びメチルヘキサヒドロフタル酸無水物、並びにフェノール類、例えばフェノール-ノボラック樹脂、クレゾール-ノボラック樹脂、ジシクロペンタジエン-フェノール-付加物樹脂、フェノールアラルキル樹脂、クレゾールアラルキル樹脂、ナフトールアラルキル樹脂、ビフェノール変性フェノールアラルキル樹脂、フェノールトリメチロールメタン樹脂、テトラフェニロールエタン樹脂、ナフトール-ノボラック樹脂、ナフトール-フェノール共縮合物樹脂、ナフトール-クレゾール共縮合物樹脂、ビフェノール変性フェノール樹脂及びアミノトリアジン変性フェノール樹脂である。どの樹脂も、単独でまたは互いとの組み合わせで使用することができる。重合の際の架橋のための適当な触媒または促進剤は、第三アミン類、ベンジルジメチルアミン、N-アルキルピリジン類、イミダゾール、1-メチルイミダゾール、2-メチルイミダゾール、2-エチル-4-メチルイミダゾール、2-エチル-4-メチルイミダゾール、2-フェニルイミダゾール、2-ヘプタデシルイミダゾール、有機酸の金属酸、ルイス酸及びアミン錯体塩である。本発明の調合物は、エポキシド樹脂調合物中に慣用に使用される他の添加剤、例えば顔料、染料及び安定化剤も含んでよい。エポキシド樹脂は、電気もしくは電子部材のポッティングに、及び飽和Traenk及び含浸プロセスに適している。電子工業では、エポキシド樹脂は主に非燃焼性にされて、そして回路基板及び絶縁体に使用される。好ましくは、前記ポリマーは、一方ではアルデヒド、そして他方ではフェノール類、尿素またはメラミンから誘導される架橋ポリマー、例えばフェノール-ホルムアルデヒド樹脂、尿素-ホルムアルデヒド樹脂及びメラミン-ホルムアルデヒド樹脂である。好ましくは、前記ポリマーは、置換されたアクリル酸エステルから誘導される架橋可能なアクリル樹脂、例えばエポキシアクリレート、ウレタンアクリレートまたはポリエステルアクリレートから誘導される架橋可能なアクリル樹脂である。好ましくは、前記ポリマーは、メラミン樹脂、尿素樹脂、イソシアネート、イソシアヌレート、ポリイソシアネートまたはエポキシド樹脂で架橋された、アルキド樹脂、ポリエステル樹脂及びアクリレート樹脂である。好ましいポリオール類は、エチレングリコール、1,2-プロパンジオール、ビスフェノールA、トリメチロールプロパン、グリセリン、ペンタエリトリトール、ソルビトール、糖類、分解デンプン、エチレンジアミン、ジアミノトルエン及び/またはアニリンのアルキレンオキシド付加物であり、これらは開始剤として機能する。好ましいオキシアルキル化剤は、好ましくは2~4個の炭素原子を含み、特に好ましくはエチレンオキシド及びプロピレンオキシドである。好ましいポリエステル-ポリオールは、ポリアルコール類、例えばエチレングリコール、ジエチレングリコール、プロピレングリコール、1,4-ブタンジオール、1,5-ペンタンジオール、メチルペンタンジオール、1,6-ヘキサンジオール、トリメチロールプロパン、グリセリン、ペンタエリトリトール、ジグリセロール、グルコース及び/またはソルビトールと、二塩基性酸、例えばシュウ酸、マロン酸、コハク酸、酒石酸、アジピン酸、セバシン酸、マレイン酸、フマル酸、フタル酸及び/またはテレフタル酸との重縮合によって得られる。これらのポリエステルポリオールは、単独でもまたは組み合わせても利用できる。適当なポリイソシアネートは、2個以上のイソシアネート基を有する芳香族、脂肪環式または脂肪族ポリイソシアネート、及びこれらの混合物である。好ましいものは、芳香族ポリイソシアネート、例えばトリルジイソシアネート、メチレンジフェニルジイソシアネート、ナフチレンジイソシアネート、キシリレンジイソシアネート、トリス-4-イソシアナトフェニルメタン及びポリメチレンポリフェニレンジイソシアネート;脂肪環式ポリイソシアネート、例えばメチレンジフェニルジイソシアネート、トリルジイソシアネート;脂肪族ポリイソシアネート及びヘキサメチレンジイソシアネート、イソホロンジイソシアネート、デメリルジイソシアネート、1,1-メチレンビス4-イソシアナトシクロヘキサン-4,4’-ジイソシアナトジシクロヘキシルメタン-異性体混合物、1,4-シクロヘキシルジイソシアネート、Desmodur登録商標タイプBayer及びリジンジイソシアネート、及びこれらの混合物である。適当なポリイソシアネートは、ポリイソシアネートとポリオール、尿素、カルボジイミド及び/またはビウレットとの反応によって得られる変性された生成物である。好ましくは、ポリオールに対するポリイソシアネートの重量比は、ポリオール100重量部当たり、170~70重量部、好ましくは130~80重量部である。好ましくは、触媒の重量比は、ポリオール100重量部に基づき0.1~4重量部、特に好ましくは1~2重量部である。ポリウレタン用の好ましい発泡剤は、水、炭化水素、ハイドロクロロフルオロカーボン、フッ素系炭化水素などである。ポリウレタン用の発泡剤の量は、ポリオール100重量部に対し、0.1~1.8重量部、好ましくは0.3~1.6重量部、特に0.8~1.6重量部である。好ましくは、該混合物は、ポリアミドまたはポリエステルの成形材料中に使用される。適当なポリアミドは、例えばDE-A-19920276特許文献7に記載されている。好ましくは、ポリアミドは、アミノ酸タイプ及び/またはジアミン-ジカルボン酸タイプのポリアミドである。好ましくは、ポリアミドはポリアミド6及び/またはポリアミド66である。好ましくは、前記ポリエステルは、ポリエチレンテレフタレートまたはポリブチレンテレフタレートである。好ましくは、ポリアミド及びポリエステルは、変性されないか、あるいは着色、充填、未充填、強化、未強化、または他の方法で変性される。1.使用成分商業的に入手できるポリマー顆粒物:ポリアミド6.6PA6.6-GV:Ultramid登録商標A27BASFAG,DポリブチレンテレフタレートPBT:Ultradur登録商標B4500BASFAG,Dガラス繊維:Vetrotex登録商標983EC104.5mmSaint-Gobain-Vetrotex,DVetrotex登録商標952EC104.5mmSaint-Gobain-Vetrotex,D難燃剤成分A:ジエチルホスフィン酸のアルミニウム塩、以下DEPALと称する。難燃剤成分B:エチルホスフィン酸のアルミニウム塩、以下EPALと称する。相乗剤成分C:メラミンポリホスフェートMPPと称するMelapur登録商標200CibaSC,CHメラミンシアヌレートMCと称するMelapur登録商標MC50CibaSC,CHメレム、Delacal登録商標420、Delacal登録商標360DelaminLtd,UK成分D:ホウ酸亜鉛Firebrake登録商標ZB及びFirebrake登録商標500、Borax社,USAジヒドロタルサイトDHT4A、KyowaChemicals社,日本ホスホナイト成分E:Sandostab登録商標P-EPQ,Clariant社,Dワックス成分成分F:Licomont登録商標CaV102,Clariant,Dモンタンワックス酸のCa塩Licowax登録商標E,Clariant社,Dモンタンワックス酸のエステル2.防炎性ポリマー成形材料の製造、加工及び試験成分A、B及びC、場合により及びE、D及び/またはFを、下記表に記載の比率で混合し、そして二軸スクリュー押出機タイプLeistritzZSE27/44Dの側部供給部を介して、260~310°Cの温度でPA6.6中にまたは250~275°Cの温度でPBT中に配合した。ガラス繊維を、第二の側部供給部を介して加えた。均一化されたポリマーストランドを引き抜き、水浴中で冷却し、次いで造粒した。十分な乾燥の後に、成形材料を、射出成形機タイプArburg320CAllrounderで250~300°Cの材料温度で試験片に加工し、そしてUL94試験UnderwriterLaboratoriesに基づいて非燃焼性に関して試験、分類した。UL94では、以下の防火クラスが与えられる。V-0:10秒より長い後有炎燃焼無し、10回接炎した時の後有炎燃焼時間の合計が50秒以下、燃焼滴下物無し、試料の完全な焼失無し、接炎終了後に30秒を超える試料の後無炎燃焼無し。V-1:接炎終了後に30秒を超える後有炎燃焼無し、10回接炎した時に後有炎燃焼時間の合計が250秒以下、接炎終了後に60秒を超える試料の後無炎燃焼無し、他はV-0と同じ規準。V-2:燃焼滴下物による綿の点火、他はV-1と同じ規準。クラス分け不能nkl:防火クラスV-2を満たさない。成形材料の流動性を、275°C/2.16kgでメルトボリュームインデックスMVRを求めることにより測定した。MVR値の強い上昇は、ポリマーの分解を示す。個々のシリーズの全ての試験は、他に記載が無ければ、比較のために同じ条件温度プログラム、スクリュー形状、射出成形パラメータなどで行った。処方1~3は比較例であり、ジエチルホスフィン酸のアルミニウム塩DEPAL及び窒素含有相乗剤としてのメラミンポリホスフェートMPP及び金属酸化物もしくは金属ホウ酸塩に基づく難燃剤の組み合わせを単独で使用した。本発明の難燃剤-安定化剤混合物を使用した結果を例4~6に列記する。全ての量は重量として示し、そして難燃剤の組み合わせ及び添加剤を含めたプラスチック成形材料に対する値である。表1:PA66GF30試験結果。例1~3は比較例であり、例4~6は本発明の難燃剤-安定化剤の混合物である。上記例から、本発明の添加剤成分DEPAL、EPAL、MPP及びホウ酸塩もしくはハイドロタルサイト並びに成分E及びFの混合物は、ポリマーの加工性及び射出成形体の性質を、難燃作用を損ねることなく、明白に向上することが分かる。PA6.6中への難燃剤DEPAL及びMPPの配合は確かにUL94V-Oを与えるものの、成形材料の灰色の変色、侵出物及び高いメルトインデックスを招く例1。ホウ酸亜鉛またはハイドロタルサイトの添加によって、灰色の変色を阻止し、そして侵出物を顕著に減少させることができる例2及び3。DEPAL、EPAL、窒素相乗剤、ホウ酸塩もしくはハイドロタルサイト、潤滑剤及び安定化剤を含む本発明の難燃剤-安定化剤の組み合わせを使用すると例4~6、非燃焼性の他に、変色が無く、侵出物が無く、メルトインデックスが低く、及び機械的特性が良好であるという結果となる。低いメルトインデックスMVRから、ポリマーの分解が生じなかったことが把握できる。表2:PBTGF25試験結果。例7~9は比較例であり、例10~12は、本発明の難燃剤-安定化剤の混合物を含む。DEPAL及びMC及び他の添加剤の配合例7~9は、V-1クラスしかもたらさず、また低い溶液粘度から示されるように明らかなポリマーの分解を示す。機械的値も、難燃性化していないPBTと比べて低い。DEPALとEPAL及び他の添加剤との本発明の組み合わせによって、ポリマーの分解がほぼ完全に抑えられ、防火クラスV-0が達成され、かつ機械的値が向上される。"